(57)【特許請求の範囲】
【請求項１】
圧縮されたアパタイト/コラーゲン複合体からなる多孔体であって、乾燥時には圧縮時の形状を保っており、吸水により圧縮前の状態の多孔体に膨張することを特徴とする膨張性多孔体。
【請求項２】
請求項１に記載の膨張性多孔体において、前記膨張による体積変化[膨張後の体積/膨張前の体積］が1.01〜100倍であることを特徴とする膨張性多孔体。
【請求項３】
乾燥時には圧縮時の形状を保っており、吸水により圧縮前の状態の多孔体に膨張するアパタイト/コラーゲン複合体からなる膨張性多孔体の製造方法であって、液体を含浸させたアパタイト/コラーゲン複合体からなる多孔体を圧縮し、圧縮歪を加えた状態で凍結し、凍結状態で圧縮歪の印加を止め、乾燥することを特徴とする製造方法。
【請求項４】
請求項３に記載の膨張性多孔体の製造方法において、前記圧縮歪みを加えることによる体積変化率［圧縮歪印加時の体積/圧縮歪印加前の体積］は1〜99％であることを特徴とする製造方法。
【発明の詳細な説明】
【技術分野】
【０００１】
本発明は、生体内に埋植したときに膨張(膨潤)する人工骨として使用できるアパタイト/コラーゲン複合体からなる多孔体、及びその製造方法に関する。
【背景技術】
【０００２】
現在、外傷や病気により生じた骨欠損部の治療法として、患者自身の骨を採取して用いる自家骨移植、他人から提供された骨を用いる同種骨移植、チタンなどの金属や水酸アパタイトセラミックスで作られた人工骨による補填等がある。水酸アパタイトセラミックスは従来の金属、高分子又はアルミナセラミックスにはない骨伝導を有し、骨と直接結合するという特徴を有するため、発売開始後、口腔外科、脳神経外科、耳鼻咽喉科、整形外科等の幅広い領域で自家骨に代わる骨修復材料として徐々に普及してきた。しかし、水酸アパタイトセラミックスに代表されるセラミックス人工骨は固くもろいために術中に取り扱いづらいという問題点があった。これを改善するためにスポンジ状の弾力性を有するアパタイト/コラーゲン複合体が開発され材料の取り扱いが容易になったが、複雑な形状で大きさもそれぞれ異なる骨欠損部への補填は、これらの材料を用いても困難であり補填不良をきたすことがあった。【０００３】
米国特許第5,776,193号は、水不溶性鉱物化生体ポリマ−（固定化されたリン酸カルシウム）繊維のネツトワ−クと水溶性バインダー（可溶性コラーゲン等）とからなる生分解性で骨置換可能な多孔質三次元固定マトリツクを開示している。しかしながら、この三次元固定マトリツクは上記問題を解決するものではない。
【発明の開示】
【発明が解決しようとする課題】
【０００４】
従って、本発明の目的は、生体内に埋植したときに膨張する人工骨となるアパタイト/コラーゲン複合体からなる多孔体、及びその製造方法を提供することにある。
【課題を解決するための手段】
【０００５】
上記目的に鑑み鋭意研究の結果、本発明者は、アパタイト/コラーゲン複合体からなる多孔体を、圧縮歪をかけた状態で凍結乾燥することにより、圧縮歪が解かれずに圧縮状態が維持されること、及びこのように圧縮された多孔体は吸水により速やかに圧縮前の状態に戻ることを見出し、本発明に想到した。【０００６】
すなわち、本発明のアパタイト/コラーゲン複合体からなる多孔体は、圧縮されたアパタイト/コラーゲン複合体であって、乾燥時には圧縮時の形状を保っており、吸水により圧縮前の状態の多孔体に膨張することを特徴とする。
【０００７】
前記吸水により膨張した多孔体の体積変化［膨張後の体積/膨張前の体積］は1.01〜100倍であるのが好ましい。【０００８】
乾燥時には圧縮時の形状を保っており、吸水により圧縮前の状態の多孔体に膨張するアパタイト/コラーゲン複合体からなる膨張性多孔体を製造する本発明の方法は、液体を含浸させたアパタイト/コラーゲン複合体からなる多孔体を圧縮し、圧縮歪みを加えた状態で凍結し、凍結状態で圧縮歪の印加を止め、乾燥することを特徴とする。
【０００９】
前記圧縮歪を加えることによる体積変化率［圧縮歪印可時の体積/圧縮歪印可前の体積］は1〜99％であるのが好ましい。
【発明の効果】
【００１０】
本発明のアパタイト/コラーゲン複合体からなる膨張性多孔体は、複雑な形状で大きさも異なる骨欠損部に対し、補填不良をきたすことなく、低侵襲で埋植することができる。また膨張性多孔体は、膨張前は比較的コンパクトなサイズであるため、埋入孔が小さくても容易に埋入することができる。この膨張性多孔体を人工骨として用いることにより、人工骨を補填される患者の負担が軽減されるとともに、埋植時の加工が不要であるため、人工骨を使用する医師の作業性を向上させることができる。
【発明を実施するための最良の形態】
【００１１】
[1] アパタイト/コラーゲン複合体からなる膨張性多孔体
膨張性多孔体は、自己組織化したアパタイト/コラーゲン複合体とコラーゲン等の結合材とからなり、乾燥時には圧縮状態を保っており、吸水することによって膨張しほぼ圧縮前の状態に戻る。吸水により膨張した多孔体は、通常のアパタイト/コラーゲン複合多孔体と同様に弾力性を示し、優れた生体親和性及び骨伝導能を有する。【００１２】
膨張性多孔体を水に浸漬したときの膨張による体積変化［膨張後の体積/膨張前の体積］は1.01〜100倍であるのが好ましく、1.1〜60倍であるのがより好ましく、2〜30倍であるのが最も好ましい。膨張による体積変化が1.01未満では圧縮する効果がほとんど得られず、100倍を越えて膨張するような膨張性多孔体は技術的に製造するのが困難である。【００１３】
吸水により膨張した多孔体が有する上記のような物性は、生体材料として好ましい。このため本発明の膨張性多孔体はγ線、電子線、乾燥加熱等により滅菌処理することにより、生体骨置換型骨再建材等として使用できる。具体的には人工骨、人工関節、腱と骨との接合材、歯科用インプラント材等として好適である。膨張性多孔体は圧縮したまま使用しても良いし、吸水により膨張させてから使用してもよい。また、膨張性多孔体の形状は、ブロック状であっても、顆粒状であってよい。【００１４】
[2] アパタイト/コラーゲン複合体からなる膨張性多孔体の製造
本発明の膨張性多孔体は、アパタイト/コラーゲン複合体とコラーゲン等の結合材とを用いて作製した多孔体を圧縮することにより得られる。アパタイト/コラーゲン複合体は、ハイドロキシアパタイトとコラーゲンが自己組織化的に配向し、生体骨に類似の複合体を形成しているのが好ましい。本明細書中「自己組織化」とは、コラーゲン繊維に沿って、アパタイト構造を有する水酸化リン酸カルシウム(ハイドロキシアパタイト)が生体骨特有の配向をしていること、すなわちハイドロキシアパタイトのC軸がコラーゲン繊維に沿うように配向していることを意味する。【００１５】
(1) アパタイト/コラーゲン複合体の製造
(a) 原料
アパタイト/コラーゲン複合体は、コラーゲン、リン酸塩及びカルシウム塩を原料として製造する。コラーゲンとしては特に限定されず、動物等から抽出したものが使用でき、由来する動物の種、組織部位、年齢等は特に限定されない。一般的には哺乳動物(例えばウシ、ブタ、ウマ、ウサギ、ネズミ等)や鳥類(例えばニワトリ等)の皮膚、骨、軟骨、腱、臓器等から得られるコラーゲンが使用できる。また魚類(例えばタラ、ヒラメ、カレイ、サケ、マス、マグロ、サバ、タイ、イワシ、サメ等)の皮、骨、軟骨、ひれ、うろこ、臓器等から得られるコラーゲン様蛋白を使用することができる。なおコラーゲンの抽出方法は特に限定されず、一般的な抽出方法を使用することができる。また動物組織からの抽出ではなく、遺伝子組み替え技術によって得られたコラーゲンを使用してもよい。【００１６】
リン酸又はその塩(以下単に「リン酸(塩)」という)としては、リン酸、リン酸水素二ナトリウム、リン酸二水素ナトリウム、リン酸水素二カリウム、リン酸二水素カリウム等が挙げられる。カルシウム塩としては、炭酸カルシウム、酢酸カルシウム、水酸化カルシウム等が挙げられる。リン酸塩及びカルシウム塩はそれぞれ均一な水溶液又は懸濁液の状態で添加するのが好ましい。【００１７】
使用するアパタイト原料［リン酸(塩)及びカルシウム塩］とコラーゲンとの質量比により、生成するアパタイト/コラーゲン複合体の繊維長を制御できる。このため使用するアパタイト原料とコラーゲンとの質量比は、目的とするアパタイト/コラーゲン複合体の組成比により適宜決定する。本発明に使用するアパタイト/コラーゲン複合体中のアパタイト/コラーゲンの混合比は9/1〜6/4(質量比)が好ましく、8.5/1.5〜7/3(質量比)がより好ましく、約8/2(質量比)が最も好ましい。【００１８】
(b) 溶液の調製
コラーゲン/リン酸(塩)水溶液は、コラーゲン及びリン酸(塩)を溶解した水溶液で、一般的にリン酸(塩)水溶液にコラーゲン水溶液を加えて調液する。コラーゲン/リン酸(塩)水溶液中のコラーゲンの濃度は0.1〜1.5質量％が好ましく、約0.85質量％が特に好ましい。またリン酸(塩)の濃度は15〜240 mMが好ましく、約120 mMが特に好ましい。調液時に用いる前記コラーゲン水溶液は、コラーゲンの濃度が約0.85質量％であるのが好ましく、20 mM程度のリン酸を含有するのが好ましい。カルシウム塩水溶液(又は懸濁液)の濃度は50〜800 mMが好ましく、約400 mMが特に好ましい。【００１９】
(c) 合成方法
添加するカルシウム塩水溶液（又は懸濁液）の量とほぼ同量の水に、約40℃でコラーゲン／リン酸(塩)水溶液、及びカルシウム塩水溶液（又は懸濁液）を同時に滴下することにより、アパタイト/コラーゲン複合体が生成する。滴下条件（滴下速度、攪拌速度、温度等）を制御することにより、アパタイト/コラーゲン複合体の繊維長を制御できる。滴下速度は1〜60 mL/分が好ましく、約30 mL/分がより好ましい。攪拌速度は1〜400 rpmが好ましく、約200 rpmがより好ましい。リン酸(塩)及びカルシウム塩の混合比率は、1：1〜2：5が好ましく、約3：5がより好ましい。またコラーゲン及びアパタイト(リン酸塩とカルシウム塩の総量)の混合比率は、1：9〜4：6が好ましく、1.5：8.5〜3：7がより好ましい。【００２０】
反応液中のカルシウムイオン濃度を3.75 mM以下、リン酸イオン濃度を2.25 mM以下に維持することにより、反応液のpHを8.9〜9.1に保つのが好ましい。カルシウムイオン及び/又はリン酸イオンの濃度が上記範囲を超えると、複合体の自己組織化が妨げられる。上記の滴下条件により、自己組織化したアパタイト/コラーゲン複合体の繊維長は、粉末状アパタイト/コラーゲンの原料として好適な2 mm以下となる。【００２１】
滴下終了後、スラリー状となったアパタイト/コラーゲン複合体の水分散物を凍結乾燥する。凍結乾燥は、-10℃以下に凍結した状態で真空引きし、急速に乾燥させることにより行う。【００２２】
(2) アパタイト/コラーゲン複合体からなる膨張性多孔体の製造
(a) アパタイト/コラーゲン複合体を含む分散物の調製
アパタイト/コラーゲン複合体の粉末に水、リン酸水溶液等を加えて撹拌し、ペースト状の分散物(スラリー)を調製する。分散物中の水の量は、80〜99体積％であるのが好ましく、90〜97体積％であるのがより好ましい。多孔体の気孔率P(％)は分散物中のアパタイト/コラーゲン複合体と水溶液等との体積比に依存し、下記式(1)：
P = B/(A＋B)×100・・・(1)
(ただし、Aは分散物中のアパタイト/コラーゲン複合体の体積を示し、Bは分散物中の液体の体積を示す。)により表される。このため加える液体の量を制御することにより多孔体の気孔率Pを制御することができる。液体を加えた後で分散物を撹拌すると、アパタイト/コラーゲン複合体の繊維の一部が切断され繊維の長さの分布が大きくなる。撹拌条件を調節し広い分布を有する繊維とすることにより、得られる多孔体の強度を向上させることができる。【００２３】
多孔体の形状を安定化させるため、分散物にさらにバインダーを添加するのが好ましい。バインダーとしては、可溶性コラーゲン、ゼラチン、ポリ乳酸、ポリグリコール酸、乳酸とグリコール酸のコポリマー、ポリカプロラクトン、カルボキシメチルセルロース、セルロースエステル、デキストロース、デキストラン、キトサン、ヒアルロン酸、フィコール、コンドロイチン硫酸、ポリビニルアルコール、ポリアクリル酸、ポリエチレングリコール、ポリプロピレングリコール、水溶性ポリアクリレート、水溶性ポリメタクリレート等が挙げられ、特に可溶性コラーゲンが好ましい。バインダーの添加量は、アパタイト/コラーゲン複合体に対して、1〜10質量％が好ましく、3〜6質量％がより好ましい。【００２４】
アパタイト/コラーゲン複合体を製造する場合と同様に、バインダーはリン酸水溶液の状態で加えるのが好ましい。添加するバインダー溶液の濃度等は特に限定されないが、実用的にはバインダーの濃度が約0.85質量％、リン酸の濃度が20 mM程度が好ましい。【００２５】
後述のゲル化処理時にコラーゲンがゼラチンに変性するのを防止するため、バインダー添加後の分散物はpHを7程度、好ましくは6.8〜7.6、より好ましくは7.0〜7.4に調製する。pHの調節は水酸化ナトリウム水溶液で行うのが好ましい。【００２６】
バインダーとしてコラーゲン加えた場合、その繊維化を促進させるため、分散物にリン酸バッファー生理食塩水(PBS)の濃縮液(10倍程度)を添加し、イオン強度を0.2〜1に調整する。より好ましいイオン強度は、PBSと同程度の約0.8である。【００２７】
本発明の目的を損なわない範囲内で、分散物にさら抗生物質(テトラサイクリン等)、抗癌剤(シスプラチン等)、骨髄細胞、細胞増殖因子(BMP、FGF、TGF-β、IGF、PDGF、VEGF等)、生理活性因子(ホルモン、サイトカイン等)等の添加剤を添加することができる。【００２８】
(b) 分散物のゲル化
成形型に入れた後の分散物の温度を35〜45℃に保持することにより、分散物中のコラーゲンが繊維化しゲル状となる。ゲル化により、アパタイト/コラーゲン複合体が沈降するのを防ぎ、均一な多孔体が得られる。より好ましい保持温度は35〜40℃である。保持時間は0.5〜3.5時間が好ましく、1〜3時間がより好ましい。【００２９】
(c) 凍結乾燥
ゲル化した分散物を凍結乾燥することにより多孔体を得ることができる。凍結温度は-80〜-10℃であるのが好ましく、-80〜-20℃であるのがより好ましい。凍結速度を調節することにより、多孔体の気孔径及び気孔形状を制御することができる。例えば凍結速度が大きいと、生成する多孔質体の気孔径は小さくなる傾向がある。【００３０】
凍結乾燥は、複合体の場合と同様に、-10℃以下に凍結した状態で真空引きし、急速に乾燥させることにより行う。乾燥時間は、分散物が十分に乾燥するまで行えばよく特に制限されないが、一般的には24〜72時間程度である。【００３１】
(d) コラーゲンの架橋
機械的強度を高めるとともに、体内に挿入された人工骨等の形状を所望の期間保持し得るようにするため、凍結乾燥したアパタイト/コラーゲン複合体はコラーゲンを架橋するのが好ましい。コラーゲンの架橋は、γ線、紫外線、電子線、熱脱水等を用いた物理的架橋、架橋剤や縮合剤を用いた化学的架橋等の方法を用いて行うことができる。化学的架橋は、例えば凍結乾燥後の多孔体を架橋剤の溶液に浸漬する方法、凍結乾燥後の多孔体に架橋剤を含有する蒸気を作用させる方法、又はアパタイト/コラーゲン複合体を製造する際に水溶液又は懸濁液中に架橋剤を添加する方法により行うことができる。【００３２】
架橋剤としては、グルタールアルデヒド、ホルムアルデヒド等のアルデヒド、ヘキサメチレンジイソシアネート等のイソシアネート、1-エチル-3-(3-ジメチルアミノプロピル)カルボジイミド塩酸塩等のカルボジイミド、エチレングリコールジエチルエーテル等のエポキシ化合物、トランスグルタミナーゼ等が挙げられる。これらの架橋剤のうち、架橋度の制御の容易さや、得られるアパタイト/コラーゲン架橋多孔体の生体適合性の観点から、グルタールアルデヒドが特に好ましい。【００３３】
多孔体をグルタールアルデヒド溶液に浸漬して架橋する場合、グルタールアルデヒド溶液の濃度は0.005〜0.015質量％が好ましく、0.005〜0.01質量％がより好ましい。グルタールアルデヒドの溶媒としてエタノール等のアルコールを使用すると、架橋と同時に脱水もされるため、アパタイト/コラーゲン複合体が収縮した状態で架橋が起こり、生成するアパタイト/コラーゲン架橋多孔体の弾性が向上する。【００３４】
架橋処理後、未反応のグルタールアルデヒドを除去するため2質量％程度のグリシン水溶液に多孔体を浸漬し水洗する。さらにエタノールに浸漬し脱水した後、室温で乾燥させる。【００３５】
(e) 加工
得られたアパタイト/コラーゲン架橋多孔体は、必要に応じて旋盤等で切削することにより加工する。アパタイト/コラーゲン多孔体は後述の圧縮を行った後に加工しても良い。【００３６】
(f) 多孔体の圧縮
生理食塩水等の液体に浸漬し水分を含浸させた多孔体を、所望の圧縮歪を加えた状態で凍結し、乾燥することにより膨張性多孔体を得る。凍結乾燥は前述と同様にして行うことができる。加工を行わない場合は、架橋後乾燥を行わずに直接圧縮歪を加えても良い。圧縮歪は、一面を除いて閉塞する型内にブロック状の多孔体を入れ、その状態で開放面から押圧型等を使って加えてもよいし、ラバープレスによって加えてもよい。圧縮歪の印加と凍結乾燥とを同時に行う場合、多孔体中の水分を逃がすため、押圧型等に通気孔を設けるのが好ましい。【００３７】
多孔体へ加える圧縮歪の強さ・方向を調節することにより、得られる膨張性多孔体の膨張率を制御することができる。圧縮歪を加えることによる体積変化率［圧縮歪印可時の体積/圧縮歪印可前の体積］は1〜99％であるのが好ましい。この体積変化率が99％を越えて大きい場合、圧縮の効果がほとんど得られず、1％より小さい体積変化率が得られるほど圧縮歪をかけるとアパタイト/コラーゲン複合体の繊維が損傷し、膨張率が著しく低下してしまう。圧縮歪を加えることによる体積変化率は5〜95％がより好ましく、10〜90％がさらに好ましい。凍結乾燥後の多孔体は紫外線、γ線、電子線、乾燥加熱等により滅菌処理してもよい。【００３８】
本発明を実施例によりさらに詳細に説明するが、本発明はそれらに限定されるものではない。【００３９】
実施例1
(1)アパタイト/コラーゲン複合体の作製
120 mMリン酸水溶液400 mlに、リン酸を含むコラーゲン水溶液(0.97 wt%コラーゲン、20 mMリン酸)を412 g加えて混合し溶液Iを得た。他方、400 mM水酸化カルシウム溶液(溶液II)を400 ml調製した。200 mlの水(39.5℃)中に、溶液I及びIIを同時に滴下することにより、アパタイト/コラーゲン複合体を含むスラリーを得た。なお反応溶液を200 rpmで撹拌しながら滴下を行い、溶液I及びIIの滴下速度は、反応溶液のpHが8.9〜9.1に保持されるように約30 ml/minに調節した。生成したアパタイト/コラーゲン複合体の繊維長は、概ね2 mm以下であった。得られたスラリーは、凍結及び凍結乾燥した。複合体中のアパタイト/コラーゲンの配合比は8/2(質量比)であった。【００４０】
(2) アパタイト/コラーゲン複合体を含む多孔体の作製
乾燥したアパタイト/コラーゲン複合体1 gに純水3.6 mlを加えて撹拌し、ペースト状の分散物を得た。さらにリン酸を含むコラーゲン水溶液4 gを加えて撹拌した後、1NのNaOHをpHがほぼ7になるまで加えた。アパタイト/コラーゲン複合体とコラーゲンとの配合比は97/3(質量比)であった。次いで分散物のイオン強度が0.8となるように10倍濃縮のPBSを加えた。分散物中の液体(純水、リン酸水溶液、NaOH及びPBS)の量は95体積％であった。【００４１】
成形型に入れた分散物を、37℃で2時間保持してゲル化させゼリー状の成形体を得た。この成形体を-20℃で凍結し、次いで凍結乾燥機を用いて乾燥した。エタノール(濃度99.5％)を溶媒として調製した0.01％のグルタールアルデヒド溶液に、乾燥した成形体を浸して架橋処理することにより多孔体を得た。この多孔体を水洗した後、2％のグリシン水溶液に浸して未反応のグルタールアルデヒドを除去し、再度水洗した。さらにエタノール(濃度99.5％)に浸して脱水した後、室温で乾燥した。【００４２】
得られた多孔体を立方体(10 mm×10 mm×10 mm)に成形し、生理食塩水に浸漬し十分に水分を含浸させた後、［圧縮歪印可時の体積/圧縮歪印可前の体積］が20％になるように型内で1つの面方向に圧縮歪を印可した状態で凍結した。凍結状態で圧縮歪の印可を止めたが、多孔体は圧縮時の形状を保っていた。この凍結状態の多孔体を凍結乾燥機で乾燥した後、γ線処理により滅菌し、2 mm×10 mm×10 mm本発明の膨張性多孔体を得た。【００４３】
得られた膨張性多孔体を生理食塩水に浸漬したところ、9 mm×10 mm×10 mmの形状になるまで膨張した。